ЗАЩИЩАЮЩИЕ ОТ ОЖОГОВ МАТЕРИАЛЫ

1. Гибкий текстильный композит, состоящий, по существу, из
горючего, плавкого наружного текстильного материала,
теплоустойчивого конвективного барьера, содержащего расширенный политетрафторэтилен (ePTFE), и
термореактивного материала между наружным текстильным материалом и теплоустойчивым конвективным барьером, нанесенного посредством печати в виде рисунка из дискретных точек, линий или линий, собранных в сетку, имеющего степень покрытия поверхности между 30% и 80% и содержащего
смесь полимерной смолы и терморасширяющегося графита, представленную сшитым полимером и терморасширяющимся графитом, имеющим расширение по меньшей мере около 900 мкм при 280°С и эндотермичность выше или равную 100 Дж/г,
в котором горючий, плавкий наружный текстильный материал и теплоустойчивый конвективный барьер соединены друг с другом адгезивным образом.
2. Гибкий текстильный композит по п.1, в котором термореактивный материал адгезивным образом соединяет друг с другом горючий, плавкий наружный текстильный материал и теплоустойчивый конвективный барьер.
3. Гибкий текстильный композит по п.1, в котором термореактивный материал представлен рисунком виде дискретных точек.
4. Гибкий текстильный композит по п.1, в котором рисунок имеет шаг между 500 мкм и 6000 мкм.
5. Гибкий текстильный композит по п.1, эндотермичность которого составляет выше 200 Дж/г.
6. Гибкий текстильный композит по п.1, в котором текстильный композит при проверке согласно испытанию на воспламеняемость с кромки имеет продолжительность остаточного горения менее 20 с.
7. Гибкий текстильный композит по п.1, в котором текстильный композит при проверке согласно испытанию на воспламеняемость с кромки имеет величину зоны обугливания менее 20 см.
8. Гибкий текстильный композит по п.1, в котором горючий, плавкий наружный текстильный материал состоит, по существу, из полиамида.
9. Гибкий текстильный композит по п.1, в котором горючий, плавкий наружный текстильный материал состоит, по существу, из полиэфира.
2
10. Гибкий текстильный композит по п.1, в котором композит имеет плотность менее 10 унций на квадратный ярд (340 г/м).
2
11. Гибкий текстильный композит по п.1, в котором композит имеет скорость проницаемости водяных паров (MVTR) выше 1000 г/м/24 ч.
12. Гибкий текстильный композит, содержащий
горючий, плавкий наружный текстильный материал,
термореактивный материал, содержащий смесь инкапсулированного в полимерной смоле терморасширяющегося графита, в которой терморасширяющийся графит имеет расширение по меньшей мере 900 мкм при 280°С,
и основу, содержащую теплоустойчивый текстильный подкладочный материал или теплоустойчивый конвективный барьер, присоединенный к плавкому наружному текстильному материалу,
в котором смесь терморасширяющегося графита, инкапсулированного в полимерной смоле, наносится между плавким наружным текстильным материалом и основой в виде рисунка из дискретных фигур со степенью покрытия поверхности менее 80% и шагом между 500 мкм и 6000 мкм для образования термореактивного материала; и в котором гибкий текстильный композит согласно результатам испытания по воздействию пламени на поверхность имеет продолжительность остаточного горения менее 20 с.
13. Гибкий текстильный композит по п.12, в котором степень покрытия поверхности термореактивным материалом составляет по меньшей мере 30%.
14. Гибкий текстильный композит по п.12, в котором степень покрытия поверхности термореактивным материалом составляет менее 60%.
15. Гибкий текстильный композит по п.12, в котором полимерная смола является сшитым полимером.
16. Гибкий текстильный композит по п.12, в котором гибкий текстильный композит при проверке согласно испытанию по воздействию пламени на поверхность не демонстрирует никакого образования отверстий.
17. Гибкий текстильный композит по п.12, в котором гибкий текстильный композит при проверке согласно испытанию по воздействию пламени на поверхность имеет продолжительность остаточного горения менее 10 с.
18. Гибкий текстильный композит по п.12, в котором основа является теплоустойчивым текстильным материалом.
19. Гибкий текстильный композит по п.18, в котором теплоустойчивый текстильный подкладочный материал содержит арамиды, огнестойкий хлопок, огнестойкий искусственный шелк, модакрильные смеси или их комбинации.
20. Гибкий текстильный композит по п.12, в котором основа является теплоустойчивым конвективным барьером.
21. Гибкий текстильный композит по п.20, в котором теплоустойчивый конвективный барьер содержит еРТРЕ.
22. Гибкий текстильный композит по п.20, дополнительно содержащий теплоустойчивый текстильный подкладочный материал, размещаемый смежным образом с теплоустойчивым конвективным барьером на стороне, противоположной термореактивному материалу.
23. Гибкий текстильный композит по п.12, в котором гибкий текстильный композит изготовлен в виде куртки, в которой гибкий текстильный слоистый материал ориентирован таким образом, чтобы плавкий, горючий наружный текстильный материал находился с наружной поверхности куртки и который при проверке согласно испытаниям на возгораемость, проведенном в надетом поверх хлопковой футболки и рубашки из ткани nyco состоянии (воздействие в течение 4 секунд) приводит к общей процентной доле ожоговых поражений тела менее 20%.
24. Гибкий текстильный композит по п.12, в котором плавкий, горючий наружный текстильный материал состоит, по существу, из полиамида или полиэфира.
2
25. Гибкий текстильный композит по п.12, в котором композит имеет скорость проницаемости водяных паров (MVTR) выше 1000 г/м/24 ч.
26. Гибкий текстильный слоистый материал, содержащий
плавкий, негорючий наружный текстильный материал,
термореактивный материал, содержащий смесь, содержащую инкапсулированный в полимерной смоле терморасширяющийся графит, в которой терморасширяющийся графит имеет расширение по меньшей мере 900 мкм при 280°С, и
и основу, содержащую теплоустойчивый текстильный подкладочный материал или теплоустойчивый конвективный барьер, адгезивным образом присоединенный к плавкому, негорючему наружному текстильному материалу,
в котором смесь терморасширяющегося графита, инкапсулированного в полимерной смоле, нанесена между плавким, негорючим наружным текстильным материалом и основой в виде рисунка из дискретных фигур.
27. Гибкий текстильный слоистый материал по п.26, в котором слоистый материал при проверке согласно испытанию на воспламеняемость с кромки имеет величину зоны обугливания менее 10 см.
28. Гибкий текстильный слоистый материал по п.26, в котором слоистый материал при проверке согласно испытанию на воспламеняемость с кромки имеет продолжительность остаточного горения менее 10 с.
29. Гибкий текстильный слоистый материал по п.26, в котором плавкий, негорючий наружный текстильный материал является модифицированным фосфинатами полиэфиром.
30. Гибкий текстильный слоистый материал по п.26, в котором основа содержит теплоустойчивый конвективный барьер.
31. Гибкий текстильный слоистый материал по п.30, в котором теплоустойчивый конвективный барьер содержит PTFE.
32. Гибкий текстильный слоистый материал по п.30, в котором теплоустойчивый конвективный барьер содержит пленку ePTFE.
33. Гибкий текстильный слоистый материал по п.26, в котором рисунок имеет шаг между 500 мкм и 6000 мкм.
34. Гибкий текстильный слоистый материал по п.26, в котором термореактивный материал имеет степень покрытия поверхности менее 80%.
35. Способ изготовления гибкого текстильного слоистого материала, имеющего плавкий наружный текстильный материал, который не обладает никаким заметным разбрызгиванием расплава при воздействии пламени, содержащий
a) обеспечение плавкого наружного текстильного материала;
b) обеспечение основы, состоящей из теплоустойчивого текстильного подкладочного материала или теплоустойчивого конвективного барьера;
c) обеспечение термореактивного материала, содержащего смесь, содержащую терморасширяющийся графит, инкапсулированный в полимерной смоле;
d) нанесение смеси терморасширяющегося графита, инкапсулированного в полимерной смоле, на поверхность, необязательно, плавкого наружного текстильного материала или основы с помощью печати в виде рисунка из дискретных фигур, имеющего шаг между 500 мкм и 6000 мкм и степень покрытия поверхности между 30% и 80%, для образования термореактивного материала; и
e) сцепление плавкого наружного текстильного материала с основой через расположенный между ними термореактивный материал,
при котором при проведении проверки согласно методу испытаний на горение горизонтально закрепленного образца под воздействием пламени плавкий наружный текстильный материал расплавляется, а термореактивный материал расширяется и абсорбирует расплав, образуя композит из плавкого наружного текстильного материала и расширенного термореактивного материала без разбрызгивания расплава.
36. Способ по п.35, при котором дискретные фигуры являются дискретными точками термореактивного материала.
37. Способ по п.35, при котором терморасширяющийся графит имеет расширение по меньшей мере около 900 мкм при 280°С.
38. Способ по п.35, при котором термореактивный материал содержит сшитую полимерную смолу.
39. Текстильный композит, имеющий плавкий наружный текстильный материал, который после загрязнения горючей жидкостью обладает короткой продолжительностью остаточного горения при воздействии пламени, содержащий
плавкий наружный текстильный материал,
теплоустойчивый конвективный барьер,
термореактивный материал, содержащий терморасширяющийся графит, инкапсулированный в сшитой полимерной смоле, который сцеплен между наружным текстильным материалом и теплоустойчивым конвективным барьером в виде несплошного рисунка из фигур, имеющих степень покрытия поверхности менее 80%,
в котором при воздействии пламени плавкий текстильный материал, загрязненный жидким горючим загрязнителем, абсорбируется в расширенном термореактивном материале, а текстильный композит при проверке согласно испытаниям по воздействию пламени на поверхность имеет продолжительность остаточного горения менее 10 с.
40. Текстильный композит по п.39, в котором степень покрытия поверхности составляет выше 30%.